(57)【特許請求の範囲】
【請求項１】
バインダ樹脂と、導電性微粒子と、無機薄片粒子と、分散剤とを含み
前記無機薄片粒子のアスペクト比が４〜４０である、レーザー加工用導電性ペースト。
【請求項２】
前記無機薄片粒子のＤ５０平均粒子径が１〜５μｍである、請求項１記載のレーザー加工用導電性ペースト。
【請求項３】
前記バインダ樹脂と前記導電性微粒子を合計した１００質量部に対して、前記無機薄片粒子を２〜１５質量部含む、請求項１または２に記載のレーザー加工用導電性ペースト。
【請求項４】
基材と、請求項１〜３いずれか１項に記載の導電性ペーストから形成してなる導電性被膜とを備えた、導電性シート。
【発明の詳細な説明】
【技術分野】
【０００１】
本発明は、レーザーアブレーションで信号配線等を形成できる導電性被膜を作製できる導電性ペーストに関する。
【背景技術】
【０００２】
電子部品や電磁波シールド等の導電性薄膜の形成手段、または信号配線等の形成手段として、エッチング法が広く使用されている。エッチング法は、金属被膜の一部をエッチング液で除去することで所望の形状の信号配線を得る方法であるが、一般的に工程が煩雑、かつ別途、廃液処理が必要であるため、費用および環境への負荷がかかる問題があった。また、エッチング法によって形成された信号配線は、アルミニウムや銅など金属材料等で形成されたものであるため、折り曲げ等の物理的衝撃に弱いという問題があった。  
【０００３】
そこで、上記問題を解決してより安価に信号配線を形成するために、導電性ペーストを使用した印刷法が注目されている。印刷法は、エッチング工程が不要であるため大掛かりな設備や廃液処理等が必要ないため低コストかつ容易に信号配線を形成できる。さらに配線板全体の小型化にも寄与できるため電子部品の小型軽量化、生産性の向上、低コスト化が期待されている。
【０００４】
また、近年スマートフォン、タブレット型端末等の情報端末は、その大きさを維持したまま多機能化、およびディスプレイの高精細化が進んでおり、これら性能をさらに向上させるためには、電子部品をさらに高密度に実装する必要がある。電子部品の高密度実装には、電子部品自体の小型化と、信号配線の微細化が求められており、導電性ペーストによる印刷法の高精細化もそれに伴い求められている。
例えば、静電容量方式のタッチパネルでは、１００μｍ以下の幅のライン／スペース（１００μｍ以下／１００μｍ以下）（以下、「Ｌ／Ｓ」と略記する）が普及しており、さらには、スマートフォン、およびタブレット型端末等の多機能化、ならびにディスプレイの高精細化により、Ｌ／Ｓが５０μｍ／５０μｍ以下の信号配線が強く求められているが、印刷法では、更なる高精細化が難しかった。  
【０００５】
そこで導電性被膜にレーザー光を照射することで信号配線を形成するレーザー加工法（レーザーアブレーション法）の検討が行なわれている。レーザー加工法では、導電性ペーストを印刷し基材の前縁部及び導電部に導電性被膜を形成し、その一部をレーザー光により基材上から除去することで信号配線を形成する。これにより印刷法では形成が困難なＬ／Ｓが３０μｍ／３０μｍ以下の超高精細の信号配線を形成できる。
なお、信号配線とは、配線回路、回路パターン等の電気信号を送信する配線、ならびにグランド配線等のアース接続用の配線等をいう。
【０００６】
特許文献１には、レーザー照射でアブレーション加工（以下、レーザー加工という）を形成するための導電性ペーストとして、導電性微粒子、無機フィラー、樹脂結着剤、ならびに界面活性剤、シランカップリング剤および有機金属化合物からなる群より選択される１種以上を含む導電性ペーストが開示されている。
また、特許文献２には、数平均分子量が５，０００〜６０，０００かつガラス転移温度が６０〜１００℃のバインダ樹脂、金属粉および有機溶剤を含む導電性ペーストが開示されている。
【先行技術文献】
【特許文献】
【０００７】
【特許文献１】特開２０１４−２９９２号公報
【特許文献２】ＷＯ２０１４／０１３８９９号
【発明の概要】
【発明が解決しようとする課題】
【０００８】
しかし、従来の導電性ペーストを使用して超高精細の信号配線を形成すると、配線の幅が狭いため、基材との間に密着性を確保し難い傾向があった。特に、例えば情報端末用途や、カーナビゲーション等の車載用途を考慮した８５℃・８５％ＲＨの高温高湿雰囲気下では、信号配線と基材との間で密着性が低下し易い問題があった。
【０００９】
本発明は、レーザー加工により形成した高精細の信号配線が、高温高湿経時後に基材との間の密着性が低下し難い特性を有する導電性被膜を形成できるレーザー加工用導電性ペーストの提供を目的とする。
【課題を解決するための手段】
【００１０】
本発明のレーザー加工用導電性ペーストは、バインダ樹脂と、導電性微粒子と、無機薄片粒子と、分散剤とを含み、
前記無機薄片粒子のアスペクト比が４〜３０である。
【発明の効果】
【００１１】
上記の本発明によれば、所定のアスペクト比を有する無機薄片粒子を使用することで、高精細な信号配線の形成を阻害せずに、高温高湿経時後に基材との間の密着性が低下し難い導電性被膜が得られるようになった。なお、高温高湿経時とは、８０℃・８５％ＲＨをいう。
【００１２】
本発明により、レーザー加工により形成した高精細の信号配線が、高温高湿経時後に基材との間の密着性が低下し難い特性を有する導電性被膜を形成できるレーザー加工用導電性ペーストを提供できる。
【図面の簡単な説明】
【００１３】
【図１】レーザー加工性の評価で使用するスクリーン印刷版の平面図である。
【図２】レーザー加工後の回路パターンの一部の拡大図である。
【発明を実施するための形態】
【００１４】
本発明のレーザー加工用導電性ペースト（以下、導電性ペーストともいう）は、バインダ樹脂と、導電性微粒子と、無機薄片粒子と、分散剤とを含む。このレーザー加工用導電性ペーストは、基材上に印刷することで導電性被膜を形成できる。前記印刷は、公知の印刷法が利用できるところ、スクリーン印刷が好ましい。
この導電性被膜をレーザーアブレーションすることでＬ／Ｓが５０μｍ／５０μｍ以下は元より、Ｌ／Ｓが３０μｍ／３０μｍ以下の超高精細な信号配線を形成できる。この信号配線は、高温高湿経時後に基材との間の密着性が低下し難い特性を有している。
【００１５】
本発明においてバインダ樹脂は、例えばポリエスエル、ウレタン変性ポリエステル、エポキシ変性ポリエステル、（メタ）アクリル樹脂、スチレン樹脂、スチレン−（メタ）アクリル樹脂、スチレン−ブタジエン樹脂、エポキシ樹脂、変性エポキシ樹脂、フェノキシ樹脂、塩化ビニル−酢酸ビニル共重合体、ブチラール樹脂、アセタール樹脂、フェノール樹脂、ポリカーボネート、ポリエーテル、ポリウレタン、ポリウレタンウレア、ポリアミド、ポリイミド、ポリアミドイミド、アルキッド樹脂、ポリオレフィン、フッ素樹脂、ケトン樹脂、ベンゾグアナミン樹脂、メラミン樹脂、尿素樹脂、シリコン樹脂、ニトロセルロース、セルロース・アセテート・ブチレート（ＣＡＢ）樹脂、セルロース・アセテート・プロピオネート（ＣＡＰ）樹脂、ロジン、ロジンエステル、およびマレイン酸樹脂等が挙げられる。これらの中でも基材への密着性、溶剤への溶解性、信号配線の機械強度の面からポリエステル、ポリウレタン、ポリウレタンウレア、およびエポキシ樹脂が好ましい。
バインダ樹脂は、単独または２種類以上を併用できる。
【００１６】
ポリエステルは、水酸基およびカルボキシル基のうち少なくとも一方を有することが好ましい。ポリエステルは、多塩基酸とポリオール等との反応、または多塩基酸エステルとポリオール等とのエステル交換反応等の公知の手法で合成できる。また、ポリエステルにカルボキシル基を付与する方法は、公知の手法が使用できるが、例えばポリエステルを重合後、１８０〜２３０℃程度でε−カプロラクトンなどの環状エステルを後付加（開環付加）してブロック化する方法、または無水トリメリット酸、無水フタル酸などの酸無水物を付加する方法等が挙げられる。なお、ポリエスエルは飽和ポリエステルが好ましい。
【００１７】
多塩基酸は、例えば芳香族ジカルボン酸、直鎖脂肪族ジカルボン酸、環状脂肪族ジカルボン酸等、および３官能以上のカルボン酸等が好ましい。なお、多塩基酸は、酸無水物基含有化合物を含む。
芳香族ジカルボン酸は、例えばテレフタル酸、およびイソフタル酸等が挙げられるがこれらに限定されない。また、直鎖脂肪族ジカルボン酸は、例えばアジピン酸、セバシン酸、およびアゼライン酸等が挙げられるがこれらに限定されない。また、環状脂肪族ジカルボン酸は、例えば１，４−シクロヘキサンジカルボン酸、ジカルボンキシ水素添加ビスフェノールＡ、ダイマー酸、４−メチルヘキサヒドロ無水フタル酸、および３−メチルヘキサヒドロ無水フタル酸等が挙げられるがこれらに限定されない。また、３官能以上のカルボン酸は、無水トリメリット酸、および無水ピロメリット酸等が挙げられるがこれらに限定されない。その他のカルボン酸は、フマル酸等の不飽和ジカルボン酸、５−スルホイソフタル酸ナトリウム塩等のスルホン酸金属塩含有ジカルボン酸等も挙げられるがこれらに限定されない。
多塩基酸は、単独または２種類以上を併用できる。
【００１８】
ポリオールは、ジオール、および３個以上の水酸基を有する化合物が好ましい。
ジオールは、例えばエチレングリコール、プロピレングリコール、１，４−ブタンジオール、およびネオペンチルグリコール等が挙げられるがこれらに限定されない。
３個以上の水酸基を有する化合物は、例えばトルメチロールプロパン、グリセリン、およびペンタエリスリトール等が挙げられるがこれらに限定されない。
ポリオールは、単独または２種類以上を併用できる。
【００１９】
ポリウレタンは、ポリオールとジイソシアネートと鎖延長剤のジオール化合物とを反応させた、末端に水酸基を有する化合物である。ポリウレタンは、鎖延長剤を使用して分子鎖を延ばすことができる。鎖延長剤は、一般的にはジオール等が好ましい。ポリウレタンは、公知の合成法で合成できる。
【００２０】
ポリウレタンの合成に使用するポリオールは、ポリエーテルポリオール、ポリエステルポリオール、ポリカーボネートポリオール、およびポリブタジエングリコール等が好ましい。ポリオールは単独または２種類以上併用できる。
ポリエーテルポリオールは、酸化エチレン、酸化プロピレン、およびテトラヒドロフラン等の重合体、ならびにこれらの共重合体である。
ポリエステルポリオールは、前記ポリエステルで説明したポリオールと多塩基酸のエステルである。
ポリカーボネートポリオールは、１）ジオールまたはビスフェノールと、炭酸エステルとを反応させた化合物、および２）ジオールまたはビスフェノールを、アルカリの存在下でホスゲンと反応させた化合物等が好ましい。
炭酸エステルは、例えばジメチルカーボネート、ジエチルカーボネート、ジフェニルカーボネート、エチレンカーボネート、およびプロピレンカーボネート等が挙げられるがこれらに限定されない。
【００２１】
ジイソシアネートは、芳香族ジイソシアネート、脂肪族ジイソシアネート、脂環族イソシアネート等が好ましい。ジイソシアネートは単独または２種類以上を併用できる。
【００２２】
ポリウレタンウレアは、ポリオールとジイソシアネートとを反応させて末端にイソシアネート基を有するウレタンプレポリマーを合成し、さらにポリアミンと反応させた化合物である。また、ポリウレタンウレアは、分子量を調整するため必要に応じて反応停止剤を反応させることができる。ポリオールおよびジイソシアネートは、前記ポリウレタンで説明した化合物を使用することが好ましい。ポリアミンはジアミンが好ましい。  
反応停止剤は、ジアルキルアミン、モノアルコール等が好ましい。ポリウレタンウレアは、公知の合成法で合成できる。
【００２３】
ポリウレタンおよびポリウレタンウレアは、水酸基に加えて、カルボキシル基を有することが好ましい。具体的には、合成の際、ジオールの一部をカルボキシル基を有するジオールに置き換えて合成する方法が挙げられる。前記ジオールは、ジメチロールプロピオン酸、およびジメチロールブタン酸等が好ましい。
【００２４】
導電性ペーストがポリウレタンまたはポリウレタンウレアを含む場合、形成する導電性被膜の硬さがより向上する。
【００２５】
ポリウレタンやポリウレタンウレアを合成する際、溶剤を使用できる。
溶剤は、エステル系溶剤、ケトン系溶剤、グリコールエーテル系溶剤、脂肪族系溶剤、芳香族系溶剤、およびカーボネート系溶剤等が好ましい。
エステル系溶剤は、例えば酢酸エチル、酢酸イソプロピル、酢酸ｎ−ブチル、酢酸イソブチル、酢酸アミル、乳酸エチル等が挙げられるがこれらに限定されない。
ケトン系溶剤は、例えばアセトン、メチルエチルケトン、メチルイソブチルケトン、ジイソブチルケトン、ジアセトンアルコール、イソホロン、シクロヘキサンノン等が挙げられるがこれらに限定されない。
グリコールエーテル系溶剤は、例えばエチレングリコールモノエチルエーテル、エチレングリコールモノイソプロピルエーテル、およびエチレングリコールモノブチルエーテル等のモノエーテル、ならびにこれらの酢酸エステル；
ジエチレングリコールジメチルエーテル、ジエチレングリコールジエチルエーテル、ジエチレングリコールモノエチルエーテル、ジエチレングリコールモノブチルエーテル、プロピレングリコールモノメチルエーテル、およびプロピレングリコールモノエチルエーテル等、ならびにこれらの酢酸エステル；等が挙げられるがこれらに限定されない。
脂肪族系溶剤は、例えばｎ−ヘプタン、ｎ−ヘキサン、シクロヘキサン、メチルシクロヘキサン、エチルシクロヘキサン等が挙げられるがこれらに限定されない。
芳香族系溶剤は、例えばトルエン、キシレン等が挙げられるがこれらに限定されない。
カーボネート系溶剤は、例えばジメチルカーボネート、ジエチルカーボネート等が挙げられるがこれらに限定されない。
溶剤は、単独または２種類以上併用できる。
【００２６】
エポキシ樹脂は、エポキシ基を有する公知の化合物であり、さらに水酸基を有することが好ましい。エポキシ樹脂は、ビスフェノールＡおよびビスフェノールＦに代表される芳香族ジオールとエピクロルヒドリンとを反応させて得たポリグリシジルエーテルが好ましい。エポキシ樹脂は、高分子エポキシ樹脂である、いわゆるフェノキシ樹脂を使用することも好ましい。
バインダ樹脂は、単独または２種類以上を併用できる。
【００２７】
バインダ樹脂は、数平均分子量１０，０００〜５０，０００が好ましく、２０，０００〜４０，０００がより好ましい。数平均分子量が１０，０００以上になることで、形成する信号配線は、高温高湿下での基材への密着性が向上する。また、数平均分子量が５０，０００以下になることで、導電性被膜は、適度な凝集力が得易くなるため、レーザー加工時のアブレーションが容易になり微細な信号配線が形成し易くなる。なお、数平均分子量は、ＧＰＣ（ゲルパーミッションクロマトグラフィー）で測定したポリスチレン換算の数値である。
【００２８】
また、バインダ樹脂は、ガラス転移温度（以下、Ｔｇという）５〜１００℃が好ましく、１０〜９５℃がより好ましい。Ｔｇが５℃以上になると、形成する信号配線の高温高湿下での基材への密着性が向上する。また、Ｔｇが１００℃以下になると信号配線と基材との密着性がより向上し、レーザー加工が容易になることで微細なＬ／Ｓが得易くなる。なお、Ｔｇは、ＤＳＣ（示差走査熱量分析計）測定装置「ＤＳＣ−２２０Ｃ」（セイコーインスツルメンツ社製）にて測定した数値である。
【００２９】
バインダ樹脂は、数平均分子量とＴｇを同時に満足すると信号配線の高温高湿下での基材への密着性がより向上するとともに、レーザー加工性がより向上する。
【００３０】
バインダ樹脂は、バインダ樹脂および導電性微粒子の合計１００質量％のうち５〜４０質量％を含むことが好ましく、５〜１５質量部がより好ましい。５質量部以上になることで導電性被膜は、基材との密着性がより向上し、被膜の機械強度も向上する。また、４０質量部以下になることで導電性被膜の導電性がより向上する。
【００３１】
本発明において導電性微粒子は、導電性被膜に所望の導電性を付与するため必要である。導電性微粒子は、平均粒子径の大小にこだわらず使用できるところ、平均粒子径が小さくシャープな粒子径分布を有する導電性微粒子は、粗大粒子が少ないため、例えばスクリーン印刷を行った場合、導電性被膜表面の凹凸を抑制できるのでレーザー加工の際にレーザー光が導電性被膜表面で散乱しにくく、微細な信号配線が形成し易いので好ましい。また、例えば平均粒子径が小さな導電性微粒子を使用すると導電性被膜の厚さがバラつき難いためレーザー加工で良好な加工精度が得易く、直線性の高い信号配線が形成し易い。また導電性微粒子の平均粒子径の分布をシャープにすると導電性ペーストの粘度のチキソインデックス（ＴＩ値）をニュートニアンに近づけ易いので、形成した導電性被膜は、表面の凹凸が少なく、平滑性がより向上する。
【００３２】
導電性微粒子は、Ｄ１０平均粒子径０．３〜１μｍ、かつＤ９０平均粒子径が前記Ｄ１０平均粒子径の２〜５倍であることが好ましい。Ｄ１０平均粒子径は、０．３〜０．８μｍがより好ましい。またＤ９０平均粒子径はＤ１０平均粒子径の２〜４倍がより好ましい。前記導電性微粒子がこれらの数値範囲を満たすことで、上段で述べた特性が得やすくなることに加え、レーザー加工性がより向上する。なお、Ｄ１０平均粒子径およびＤ９０平均粒子径は、レーザー回折粒度分布測定装置「ＳＡＬＡＤ−３０００」（島津製作所社製）を用いて体積粒度分布の累積粒度（Ｄ１０およびＤ９０）を測定した数値である。
【００３３】
導電性微粒子は、例えば金、銀、銅、ニッケル、クロム、パラジウム、ロジウム、ルテニウム、インジウム、ケイ素、アルミニウム、タングステン、モリブテン、および白金等の金属粉、ならびにこれらの合金、ならびにこれらの複合粉、ならびに導電性樹脂が挙げられる。
また、核体と、前記核体表面を前記核体物質とは異なる物質で被覆した複合微粒子、例えば、銅を核体とし、その表面を銀で被覆した、いわゆる銀コート銅粉等が挙げられる。
また、導電性微粒子は、例えば酸化銀、酸化インジウム、酸化スズ、酸化亜鉛、酸化ルテニウム、ＩＴＯ（スズドープ酸化インジウム）、ＡＺＯ（アルミドープ酸化亜鉛）、およびＧＺＯ（ガリウムドープ酸化亜鉛）等の金属酸化物の粉末、ならびにこれらの金属酸化物で表面被覆した粉末等も挙げられる。
導電性樹脂は、例えばポリアセチレン、ポリ(p−フェニレン)、ポリ(p−フェニレンビニレン)、ポリ(p−フェニレンスルフィド)、ポリチオフェン、ポリアニリン、ポリピロール、ポリエチレンジオキシチオフェン、ポリエチレンビニレン、ポリフルオレン等が挙げられる。
これらの中でもコストが低く、導電性が高く、酸化し難く電気抵抗率の変化が少ない銀が好ましい。導電性微粒子は、単独または２種類以上を併用できる。
【００３４】
導電性微粒子の形状は、球状、フレーク状、樹枝状、棒状、および線状等の公知の形状が使用できる。
【００３５】
導電性微粒子は、バインダ樹脂および導電性微粒子の合計１００質量部のうち６０〜９５質量部を配合することが好ましく、８５〜９５質量部がより好ましい。６０質量部以上になることで導電性がより向上する。また、９５質量部以下になることで導電性被膜は、基材との密着性がより向上し、機械強度も向上する。
【００３６】
本発明の導電性ペーストは、さらにレーザー加工性を向上させるために、レーザー光増感剤を含むことができる。レーザー光増感剤は、レーザー光の波長に吸収を有する染料、顔料、およびフィラー等が好ましく、顔料の炭素粉末がより好ましい。炭素粉末は、例えばカーボンブラック、ファーネスブラック、チャンネルブラック、ランプブラック、アセチレンブラック、ケチェンブラック、カーボンナノチューブ、およびグラファイト等が挙げられる。
レーザー光増感剤は、バインダ樹脂および導電性微粒子を合計した１００質量部に対して０．１〜１０質量部を配合することが好ましい。
レーザー光増感剤は、単独または２種類以上を併用できる。
【００３７】
本発明において無機薄片粒子は、信号配線の高温高湿下での基材への密着性を向上させるために使用し、導電性を有さない。導電性ペーストに単純に無機粒子を配合したのみでは、前記特性を得ることは難しい。そこで本発明は、アスペクト比が４〜４０の無機薄片粒子を用いたことで高温高湿下の密着性低下を抑制できる。この理由として８５℃、８５％ＲＨ等といった高温高湿の厳しい条件下においては、導電性被膜は軟化し被膜内部に水分が入り、バインダ樹脂の加水分解を促進させ被膜の凝集力が低下し密着不良となり易い。また、基材界面へ水分子が配向し樹脂と基材での水素結合力を阻害し密着不良となり易くなる。本発明において無機薄片粒子は、導電性塗被膜内部で薄片粒子が層状に重なりあい、導電性被膜に水蒸気バリア性を付与し、被膜内部に水分が入り難くすると考えられるので、８５℃８５％ＲＨ等の高温高湿下においても基材との密着性低下が少なくなる。信号配線は、導電性被膜と比較して、基材と接する面積が少ないので密着性の低下が顕著に出やすいところ本発明では、所定の無機薄片粒子を使用したことで密着性低下を抑制できる。
なお、無機薄片粒子のアスペクト比は、１０〜４０が好ましい。アスペクト比を４以上にすることで８５℃、８５％ＲＨ等の高温高湿下における基材への密着性がより向上する。またアスペクト比を４０以下にすることで粗大粒子の含有量を抑制できるため、レーザー加工性が向上するため直線性が良好な信号配線が形成し易くなる。
【００３８】
なお、無機薄片粒子のアスペクト比は、例えば葉状粒子を水平面に静置し、前記粒子の上から垂直に切断した断面について、断面の水平方向の長さを断面の厚み方向（垂直方法）の長さで除算した数値である。具体的な測定方法は、無機薄片粒子の断面を電解放出型走査電子顕微鏡「ＪＳＭ−７８００Ｆ」（日本電子社製）にて３万〜１０万倍で観察し、断面の観察が可能な粒子を任意に５点選出、それぞれの粒子断面の長さと厚みを測定し、それぞれの粒子のアスペクト比を求めた上で算出した平均値である。
【００３９】
本発明では、導電性微粒子と無機薄片粒子を併用したことで、導電性ペースト中の導電性微粒子の比率が減少したときにも、導電性ペーストの抵抗率の上昇を抑制できる。通常、導電性ペースト中の導電性微粒子の配合量を減らすと導電性被膜の抵抗は上昇するが、このような場合でも無機薄片粒子を添加すると、抵抗率の上昇が緩和される。
【００４０】
無機薄片粒子としては、薄片状、板状または鱗片状の形状を有する公知の無機薄片粒子を使用できる。このような無機薄片粒子は、例えばマイカ、合成マイカ、ガラスフレーク、鱗片状アルミナ、鱗片状シリカ、鱗片状アルミニウム、鱗片状二硫化モリブデン、タルク、ウォラスナイト、モンモリロナイト、バイデライト、ヘクロライト、サポナイト、スチブンサイト、セリサイト、イライト、カオリナイト、バーミュクライト、クレー、酸化チタン等が挙げられる。これらの中でもタルク、マイカ、合成マイカ、ウォラスナイトが好ましく、タルクがより好ましい。
無機薄片粒子は、単独または２種類以上を併用できる。
【００４１】
また、無機薄片粒子は、表面処理剤を用いて粒子表面を被覆できる。
表面処理剤は、例えばシリコーンオイル、飽和または不飽和の長鎖アルキル脂肪酸、およびそのエステル、およびその塩等の誘導体、カップリング剤、界面活性剤等が好ましい。
【００４２】
シリコーンオイルは、例えばジメチルシリコーンオイル、メチルフェニルシリコーンオイル、メチルハイドロジェンシリコーンオイル、アルコキシ変性シリコーンオイル、アミノ変性シリコーンオイル、エポキシ変性シリコーンオイル、メルカプト変性シリコーンオイル、カルボキシ変性シリコーンオイル、カルビーノ変性シリコーンオイル、アミノ変性シリコーンオイル、ポリエーテル変性シリコーンオイル、アラルキル変性シリコーンオイル、フロロアルキル変性シリコーンオイル、長鎖アルキル変性シリコーンオイル、高級脂肪酸エステル変性シリコーンオイル、高級脂肪酸アミド変性シリコーンオイル、フェニル変性シリコーンオイル等が挙げられる。
【００４３】
飽和または不飽和の長鎖アルキル脂肪酸は、例えばステアリン酸、イソステアリン酸、オレイン酸、パルミチン酸、イソトリデカン酸、イソミリスチン酸、イソパルミチン酸、イソヘベン酸等が挙げられる。
飽和または不飽和の長鎖アルキル脂肪酸のエステル、およびその塩等の誘導体は、例えばステアリン酸マグネシウム、ステアリン酸カルシウム、ステアリン酸アルミニウム、ステアリン酸アミド、ステアリン酸エチルエスエル等が挙げられる。
【００４４】
カップリング剤は、例えばシラン系、チタネート系、アルミニウム系、ジルコニウム系等のカップリング剤が挙げられる。
【００４５】
界面活性剤は、アニオン性界面活性剤、ノニオン性界面活性剤、カチオン性界面活性剤、および両性界面活性剤が好ましい。
アニオン性界面活性剤は、例えばラウリル硫酸ソーダ、ポリオキシエチレンアルキルエーテル硫酸塩、ドデシルベンゼンスルホン酸ソーダ、およびスチレン−アクリル酸共重合体のアルカリ塩；ステアリン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、およびスチレン−アクリル酸共重合体のモノエタノールアミンポリオキシエチレンアルキルエーテルリン酸エスエル等が挙げられるがこれらに限定されない。
ノニオン性界面活性剤は、例えばポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレート等が挙げられるがこれらに限定されない。
カチオン性界面活性剤は、アルキル４級アンモニウム塩やそれらのエチレンオキサイド付加物等が挙げられるがこれらに限定されない。
両性界面活性剤は、例えばアルキルジメチルアミノ酢酸ペタイン等のアルキルペタイン、およびアルキルイミダゾリン等が挙げられるがこれらに限定されない。
【００４６】
また、無機薄片粒子のＤ５０平均粒子径は、１〜５μｍが好ましく、２〜４μｍがより好ましい。１μｍ以上にすることで高温高湿下における基材への密着性がより向上し、５μｍ以下にすることで粗大粒子の含有量を抑制し易くなるため、導電性被膜のレーザー加工性が良好になることで直線性が良好な信号配線が形成し易くなる。なお、無機薄片粒子のＤ５０平均粒子径は、レーザー回折粒度分布測定装置「ＳＡＬＡＤ−３０００」（島津製作所社製）を用いて体積粒度分布の累積粒度（Ｄ５０）を測定した数値である。
【００４７】
また、無機薄片粒子は、その比表面積が５〜２０ｍ２／ｇであることが好ましく、８〜１８ｍ２／ｇがより好ましい。５ｍ２／ｇ以上にすることでバインダ樹脂と無機薄片粒子との分散性がより向上する。また、２０ｍ２／ｇ以下にすることで導電性ペーストの流動性がより良好になるため導電性被膜の表面が平滑で膜厚がバラつき難くなる。これによりレーザー加工での加工性がより向上するので、直線性が良好な信号配線が形成し易くなる。
【００４８】
なお、無機薄片粒子の比表面積は、「ＪＩＳ  Ｚ  ８８３０」に準拠したＢＥＴ法により測定した。流動式比表面積測定装置「フローソーブＩＩ」（島津製作所社製）を用いて測定した表面積より以下の計算式により算出した値を比表面積と定義し記載した。
比表面積（ｍ２／ｇ）＝表面積（ｍ２）／粉末質量（ｇ）
【００４９】
無機薄片粒子は、バインダ樹脂と導電性微粒子を合計した１００質量部に対して、２〜１５質量部含むことが好ましく、３〜１０質量部含むことがより好ましい。２質量部以上含むことで、高温高湿下における基材への密着性がより向上する。また、１５質量部以下含むことで、導電性ペーストの流動性が向上し、表面が平滑な導電性被膜を得やすくなるためレーザー加工性が向上する。
【００５０】
本発明において分散剤は、分散し難い導電性微粒子を導電性ペースト中に分散し易くするために使用する。また、導電性ペーストが分散剤を含むとバインダ樹脂と導電性微粒子が混和しやすく分散性が向上するため粘度のＴＩ値が低くできるので粘性をニュートニアンに近づけ易い。本発明の導電性ペーストは、粘度が低くニュートニアンに近い粘性を有しているため流動性が良好である。そのため、例えばスクリーン印刷で塗工し形成した導電性被膜は、表面が平滑で膜厚がバラつき難いので、レーザー加工での加工性が良好であり、直線性が良好な信号配線が形成できる。
【００５１】
分散剤は、樹脂型分散剤、界面活性剤、シランカップリング剤および金属キレート等が好ましい。
【００５２】
樹脂型分散剤は、導電性微粒子に吸着する親和性部位と、バインダ樹脂に親和性が高い部位を有するポリマー（樹脂）の分散剤である。親和性部位は、カルボキシル基、リン酸基、スルホン酸基、水酸基、マレイン酸基、（一級、二級、三級）アミノ基、アミド基、アルキルアンモニウム塩、リン酸塩、およびポリアミドアマイド等が挙げられる。またバインダ樹脂に親和性が高い部位は、ポリエステルユニット、ポリエーテルユニット、ポリエーテルエステルユニット、ポリアクリルユニット、およびポリウレタンユニット等が挙げられる。
【００５３】
樹脂型分散剤は、上記の親和性部位を有する以下の樹脂が好ましい。例えばポリウレタン、およびポリアクリレート等のポリカルボン酸エステルポリアミド；
ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、および水酸基含有ポリカルボン酸エステル；
ポリ（低級アルキレンイミン）と遊離のカルボキシル基を有するポリエステルとの反応で合成したアミド、およびその塩等；、
ポリエステル、ポリエーテル、ポリエステルエーテル、ポリウレタン等のポリリン酸（塩）；ポリリン酸、ポリリン酸（部分）アミン塩、ポリリン酸アンモニウム塩、ポリリン酸アルキルアミン塩等； 
（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン、塩化ビニル−酢酸ビニル共重合体、ポリエステル系、変性ポリアクリレート系、エチレンオキサイド／プロピレンオキサイド付加化合物、および繊維系誘導体樹脂等が挙げられる。
【００５４】
界面活性剤は、アニオン性界面活性剤、ノニオン性界面活性剤、カチオン性界面活性剤、および両性界面活性剤が好ましい。界面活性剤は、既に説明した界面活性剤を使用できる。
【００５５】
シランカップリング剤は、例えばビニルトリクロルシラン、ビニルトリメトキシシラン、ビニルトリエトキシシラン、２‐（３，４‐エポキシシクロヘキシル）エチルトリメトキシシラン、３‐グリシドキシプロピルトリメトキシシラン、３‐グリシドキシプロピルメチルジエトキシシラン、３−グリシドキシプロピルトリエトキシシラン、ｐ‐スチリルトリメトキシシラン‐３‐メタクリロキシプロピル、メチルジメトキシシラン、３‐メタクリロキシプロピルトリメトキシシラン、３‐メタクリロキシプロピルメチルジエトキシシラン、３‐メタクリロキシプロピルトリエトキシシラン、３‐アクリロキシプロピルトリメトキシシラン、Ｎ‐２‐（アミノエチル）‐３‐アミノプロピルメチルジメトキシシラン、Ｎ‐２‐（アミノエチル）‐３‐アミノプロピルトリメトキシシラン、Ｎ‐２‐（アミノエチル）‐３‐アミノプロピルトリエトキシシラン、３‐アミノプロピルトリメトキシシラン、３‐アミノプロピルトリエトキシシラン、３‐トリエトキシシリル-Ｎ（１，３‐ジメチル-ブチリデン）、プロピルアミンＮ‐フェニル‐３‐アミノプロピルトリメトキシシラン、Ｎ‐（ビニルベンジル）‐２‐アミノエチル‐３‐アミノプロピルトリメトキシシランの塩酸塩、３‐ウレイドプロピルトリエトキシシラン、３‐クロロプロピルトリメトキシシラン、３‐メルカプトプロピルメチルジメトキシシラン、３‐メルカプトプロピルトリメトキシシラン、ビス（トリエトキシシリルプロピル）テトラスルフィド、および３‐イソシアネートプロピルトリエトキシシラン等が挙げられるがこれらに限定されない。
【００５６】
金属キレートは、金属アルコシドと、β−ジケトンやケトエステル（例えば、アセト酢酸エチル等）等のキレート化剤とを反応させたキレート化合物（金属錯体）である。金属キレートは、アルミニウムキレート、ジルコニウムキレート、およびチタンキレート等が好ましい。
【００５７】
アルミニウムキレートは、アルミニウムと配位子のアセトネート基で構成される。アセトネート基は、例えばアセチルアセトネート基：−Ｏ−Ｃ（ＣＨ3）＝ＣＨ、−ＣＯ（ＣＨ3）や、メチルアセトアセトネート基：−Ｏ−Ｃ（ＣＨ3）＝ＣＨ−ＣＯ−Ｏ−ＣＨ3、およびエチルアセトアセトネート基：−Ｏ−Ｃ（ＣＨ3）＝ＣＨ−ＣＯ−Ｏ−Ｃ2Ｈ5等が挙げられる。これらの中でもアセチルアセトネート基、メチルアセトアセトネート基、およびエチルアセトアセテート基から少なくとも１種以上を使用すると導電性被膜の導電性がより向上するため好ましい。
アルミニウムキレートは、例えばエチルアセトアセテートアルミニウムジイソプロピオネート、アルミニウムトリス（エチルアセトアセテート）、アルキルアセトアセテートアルミニウムジイソプロピレート、アルミニウムトリス（アセチルアセテート）、アルミニウムモノアセチルアセテートビス（エチルアセトアセテテート）、アルミニウム−ジ−ｎ−ブトキシドモノメチルアセトアセテート、アルミニウムジイソブトキシドモノメチルアセトアセテート、アルミニウム−ジ−ｓｅｃ−ブトキシドモノメチルアセトアセテート等が挙げられるがこれらに限定されない。アルミニウムキレートは、式量が２００〜４２０の化合物が好ましい。
【００５８】
ジルコニウムキレートは、ジルコニウムとアセトネート基で構成される。アセトネート基は、アセチルアセトネート基、およびエチルアセトアセテート基が好ましい。
ジルコニウムキレートは、例えばジルコニウムテトラアセチルアセトネート、ジルコニウムトリブトキシアセチルアセトネート、ジルコニウムモノブトキシアセチルアセトネートビス(エチルアセトアセテート)、ジルコニウムジブトキシビス（エチルアセトアセテート）、ジルコニウムテトラアセチルアセトネート等が挙げられる。ジルコニウムキレートは、式量が３５０〜１,０００の化合物が好ましい。
【００５９】
チタンキレートは、 （ＨＯＲ１Ｏ）２Ｔｉ（ＯＲ２）２あるいは（Ｈ２ＮＲ１Ｏ）２Ｔｉ（０Ｒ２）２で表すことができるチタンキレートおよびアルコキシチタンが好ましい。なお、Ｒ１およびＲ２はアルキル基である。
チタンキレートは、例えば、ジ−ｉ−プロポキシビス（アセチルアセトナト）チタン、ジ−ｎ−プトキシビス（トリエタノールアミナト）チタン、チタニウム−ｉ−プロポキシオクチレングリコレート、チタニウムステアレート、チタンアセチルアセトナート、チタンテトラアセチルアセトナート、ポリチタンアセチルアセチルアセトナート、チタンオクチレングリコレート、チタンエチルアセトアセテート、チタンラクテート、およびチタントリエタノールアミネート等が挙げられる。チタンキレートは、式量が２５０〜１，５００の化合物が好ましい。
分散剤は、単独または２種類以上を併用できる。
【００６０】
分散剤は、バインダ樹脂および導電性微粒子の合計１００質量部に対して０．１〜２０質量部を配合することが好ましく、０．１〜１５質量部がより好ましい。分散剤が０．１質量部以上になることで導電性微粒子の分散性がより向上する。また、分散剤が２０質量以下になることで導電性被膜の導電性がより向上する。
【００６１】
本発明の導電性ペーストは、さらに溶剤を配合できる。溶剤を配合することで導電性微粒子の分散が容易になり、印刷に適した粘度への調整が容易になる。
溶剤は、使用する樹脂の溶解性や印刷方法等の種類に応じて、適宜選択できる。溶剤は、エステル系溶剤、ケトン系溶剤、グリコールエーテル系溶剤、脂肪族系溶剤、脂環族系溶剤、芳香族系溶剤、アルコール系溶剤、および水等が好ましい。
エステル系溶剤は、例えば酢酸エチル、酢酸イソプロピル、酢酸ｎ−ブチル、酢酸イソブチル、酢酸アミル、乳酸エチル、および炭酸ジメチル等が挙げられるがこれらに限定されない。
環状エステル系溶剤は、例えばε−カプロラクトン、およびγ―ブチロラクトン等が挙げられるがこれらに限定されない。
ケトン系溶剤は、例えばアセトン、メチルエチルケトン、メチルイソブチルケトン、ジイソブチルケトン、ジアセトンアルコール、イソホロン、およびシクロヘキサノン等が挙げられるがこれらに限定されない。
グリコールエーテル系溶剤は、例えばエチレングリコールモノエチルエーテル、エチレングリコールモノイソプロピルエーテル、およびエチレングリコールモノブチルエーテル等のモノエーテル、ならびにこれらの酢酸エステル、ジエチレングリコールジメチルエーテル、ジエチレングリコールジエチルエーテル、ジエチレングリコールモノエチルエーテル、ジエチレングリコールモノブチルエーテル、プロピレングリコールモノメチルエーテル、およびプロピレングリコールモノエチルエーテル等、ならびにこれらの酢酸エステル等が挙げられるがこれらに限定されない。
脂肪族系溶剤は、例えばｎ−ヘプタン、ｎ−ヘキサン、シクロヘキサン、メチルシクロヘキサン、エチルシクロヘキサン等が挙げられるがこれらに限定されない。
芳香族系溶剤は、例えばトルエン、キシレン、テトラリン等が挙げられるがこれらに限定されない。
溶剤は、単独または２種類以上を併用できる。
【００６２】
溶剤は、導電性ペースト全量中に５〜５０質量％程度使用できる。
【００６３】
本発明の導電性ペーストは、さらに硬化剤を含むことができる。硬化剤は、バインダ樹脂が有する反応性官能基（例えば水酸基やカルボキシル基等）と反応可能な官能基を複数有し、硬化した導電性被膜の耐熱性、耐溶剤性、耐薬品性、または密着性等を向上できる。硬化剤は、イソシアネート化合物、エポキシ化合物、アジリジン化合物、オキサゾリン化合物、カルボジイミド化合物、アミン化合物、および酸無水物基含有化合物等が好ましい。
硬化剤は、バインダ樹脂が水酸基を有する場合、イソシアネート化合物等が好ましい。また、バインダ樹脂がカルボキシル基を有する場合、イソシアネート化合物、エポキシ化合物、アジリジン化合物、オキサゾリン化合物、およびカルボジイミド化合物等が好ましい。さらに、バインダ樹脂がエポキシ基を有する場合、アミン化合物、酸無水物基含有化合物等が好ましい。
【００６４】
イソシアネート化合物は、芳香族ポリイソシアネート、脂肪族ポリイソシアネート、および脂環族ポリイソシアネート等が好ましい。
芳香族ポリイソシアネートは、例えばトリレンジイソシアネートのトリメチロールプロパンアダクト体、トリレンジイソシアネートのイソシアヌレート体、および４，４’−ジフェニルメタンジイソシアネートのオリゴマー等が挙げられる。
脂肪族ポリイシシアネートは、例えばヘキサメチレンジイソシアネートのビウレット体、ヘキサメチレンジイソシアネートのイソシアヌレート体、ヘキサメチレンジイソシアネートのトリメチロールプロパンアダクト体、ヘキサメチレンジイソシアネートのオリゴマー、ヘキサメチレンジイソシアネートのウレトジオン、およびトリレンジイソシアネートとヘキサメチレンジイソシアネートからなるコポリマーのイソシアヌレート体等が挙げられる。
脂環族ポリイソシアネートは、例えばイソホロンジイソシアネートのイソシアヌレート体、イソホロンジイソシアネートのオリゴマー等が挙げられる。
また、これらの化合物をブロックしたブロック化イソシアネートも好ましい。ブロック剤は、例えば、ε−カプロラクタム、ブタノンオキシム、フェノール、および活性メチレン化合物等が好ましい。
【００６５】
エポキシ化合物は、エポキシ基を有する化合物である。エポキシ化合物の性状は、液体と固体がある。エポキシ化合物は、グリジシルエーテル型エポキシ樹脂、グリジシルアミン型エポキシ樹脂、グリシジルエステル型エポキシ樹脂、および環状脂肪族（脂環型）エポキシ樹脂などのエポキシ樹脂が好ましい。
【００６６】
グリシジルエーテル型エポキシ樹脂は、例えばビスフェノールＡ型エポキシ樹脂、ビスフェノールＦ型エポキシ樹脂、ビスフェノールＳ型エポキシ樹脂、ビスフェノールＡＤ型エポキシ樹脂、クレゾールノボラック型エポキシ樹脂、フェノールノボラック型エポキシ樹脂、クレゾールノボラック型エポキシ樹脂のクレゾール構造とクレゾール構造の間にビフェニル構造を有するエポキシ樹脂（日本化薬社製：ＮＣ−３０００等）、クレゾールノボラック型エポキシ樹脂のクレゾール構造とクレゾール構造の間にジシクロペンタジエン骨格構造を有するエポキシ樹脂（日本化薬社製：ＸＤ−１０００等）、α−ナフトールノボラック型エポキシ樹脂、ビスフェノールＡ型ノボラック型エポキシ樹脂、ジシクロペンタジエン型エポキシ樹脂、ビフェニル型エポキシ樹脂、トリス（グリシジルオキシフェニル）メタン、およびテトラキス（グリシジルオキシフェニル）エタン等が挙げられる。
【００６７】
グリシジルアミン型エポキシ樹脂は、例えばテトラグリシジルジアミノジフェニルメタン、トリグリシジルパラアミノフェノール、トリグリシジルメタアミノフェノール、およびテトラグリシジルメタキシリレンジアミン等が挙げられる。
【００６８】
グリシジルエステル型エポキシ樹脂は、例えばジグリシジルフタレート、ジグリシジル
ヘキサヒドロフタレート、およびジグリシジルテトラヒドロフタレート等が挙げられる。
【００６９】
環状脂肪族（脂環型）エポキシ樹脂は、例えばエポキシシクロヘキシルメチル−エポキシシクロヘキサンカルボキシレート、およびビス（エポキシシクロヘキシル）アジペート等が挙げられる。  
【００７０】
アジリジン化合物は、例えば、トリメチロールプロパン−トリ−β−アジリジニルプロピオネート、テトラメチロールメタン−トリ−β−アジリジニルプロピオネート、Ｎ，Ｎ−ヘキサメチレン−１，６−ビス−１−アジリジンカルボキシアミド、４，４−ビス（エチレンイミノカルボキルアミノ）ジフェニルメタン等が挙げられる。
【００７１】
オキサゾリン化合物は、例えば２，２‘−（１，３−フェニレン）−ビス（２−オキサゾリン）等が挙げられる。
【００７２】
カルボジイミド化合物は、例えばジシクロヘキシルカルボジイミド、およびカルボジライト（日清紡社製、ポリカルボジイミド）等が挙げられる。
【００７３】
アミン化合物は、例えばジエチレントリアミン、トリエチレンテトラミン、テトラエチレンペンタミン等が挙げられる。
【００７４】
酸無水物基含有化合物は、例えばテトラヒドロ無水フタル酸、ドデセニル無水コハク酸、無水メチルナジック酸、無水トリメリット酸、および無水ピロメリット酸等が挙げられる。
硬化剤は、単独または２種類以上を併用できる。
【００７５】
硬化剤は、バインダ樹脂１００質量部に対して、０．５〜２０質量部を配合することが好ましい。硬化剤を前記範囲内で使用すると導電性被膜の密着性、および耐熱性がより向上する。
【００７６】
本発明の導電性ペーストは、硬化反応を促進するために硬化促進剤等の添加剤を配合できる。硬化促進剤は、ジシアンジアミド、３級アミン化合物、ホスフィン化合物、イミダゾール化合物、カルボン酸ヒドラジド、脂肪族または芳香族ジメチルウレア等のジアルキルウレア、酸無水物等が使用できる。硬化促進剤により、硬化反応が促進される。
【００７７】
３級アミン化合物は、例えばトリエチルアミン、ベンジルジメチルアミン、１，８−ジアザビシクロ（５．４．０）ウンデセンー７、および１，５−ジアザビシクロ（４．３．０）ノネン−５等が挙げられる。
ホスフィン化合物は、例えばトリフェニルホスフィン、およびトリブチルホスフィン等が挙げられる。  
イミダゾール化合物は、例えば２−メチルイミダゾール、２−エチル−４−メチルイミダゾール、２−フェニル−４−メチルイミダゾール、２，４−ジメチルイミダゾール、および２−フェニルイミダゾール等、ならびにこれらとエポキシ樹脂を反応させて溶剤に不溶化した化合物、ならびにこれらをマイクロカプセルに封入したタイプ等の保存安定性を改良した潜在性硬化促進剤等が挙げられる。
【００７８】
カルボン酸ヒドラジドは、例えばコハク酸ヒドラジド、アジピン酸ヒドラジド等を挙げることができる。酸無水物としては、テトラヒドロ無水フタル酸、ドデセニル無水コハク酸、無水メチルナジック酸、無水トリメリット酸、および無水ピロメリット酸等が挙げられる
添加剤は、単独または２種類以上を併用できる。
【００７９】
添加剤は、バインダ樹脂１００質量部に対して０．１〜３０質量部を配合することが好ましい。
【００８０】
本発明の導電性ペーストは、必要に応じて耐摩擦向上剤、赤外線吸収剤、紫外線吸収剤、芳香剤、酸化防止剤、有機顔料、無機顔料、消泡剤、可塑剤、難燃剤、および保湿剤等を含むことができる。
【００８１】
本発明の導電性ペーストは、上段で説明した原料を所定の割合で配合した混合物を攪拌機で混合して作製できる。攪拌機は、プラネタリーミキサー、およびデスパー等の公知の装置を使用できる。また、攪拌機に加えて、分散を行うことで導電性微粒子をより微細に分散できる。分散機は、ボールミル、ビーズミル、および３本ロール等が挙げられる。
【００８２】
本発明の導電性ペーストは、ニュートニアンに近い粘性を有している。具体的には、Ｅ型粘度計で、温度２５℃でローター＃７（θ３°ｘＲ７．７ｍｍ）を使用しローター回転数５ｒｐｍで測定した粘度が１０Ｐａ・ｓ〜１５０Ｐａ・ｓ、かつＴＩ値が１．２〜２．４である。なお、ＴＩ値は１．２〜２がより好ましい。
【００８３】
本発明の導電性シートは、基材と、導電性ペーストから形成してなる導電性被膜とを備えている。導電性シートの製造方法の１例を挙げると、例えば、導電性ペーストを基材上に印刷することで導電性被膜を形成できる。得られた導電性被膜は、表面が平滑で凸凹が少ないためレーザー光が乱反射にし難く直進性が高い信号配線を形成し易い。
【００８４】
印刷は、例えばスクリーン印刷、フレキソ印刷、オフセット印刷、グラビア印刷、およびグラビアオフセット印刷等が好ましく、スクリーン印刷がより好ましい。スクリーン印刷で使用するスクリーン版は、導電回路パターンの高精細化、導電性被膜の平滑性に対応すべく微細なメッシュ、特に好ましくは４００〜６５０メッシュ程度の微細なメッシュのスクリーンを用いることが好ましい。この時のスクリーンの開放面積は２０〜５０％が好ましい。スクリーン線径は約１０〜７０μｍが好ましい
印刷後には、乾燥工程を行なうことが好ましい。乾燥工程は、熱風オーブン、赤外線オーブン、およびマイクロウエーブオーブン、ならびにこれらを複合した複合オーブン等公知の乾燥装置が挙げられる。
【００８５】
基材は、例えばポリイミドフィルム、ポリパラフェニレンテレフタルアミドフィルム、ポリエーテルニトリルフィルム、ポリエーテルサルホンフィルム、ポリエチレンテレフタレートフィルム、ポリエチレンナフタレートフィルム、ポリブチレンテレフタレートフィルム、ポリカーボネートフィルム、ポリ塩化ビニルフィルム、およびポリアクリルフィルム等が挙げられる。またこれらの基材上にＩＴＯ（スズドープ酸化インジウム）層を形成したＩＴＯフィルム、およびガラス板上にＩＴＯ層を形成したＩＴＯガラスも挙げられる。また、セラミック板上にＩＴＯ層を形成したＩＴＯセラミックも挙げられる、なお、ＩＴＯ層は、フィルムないし板の全面に形成する必要は無く部分的で形成されていれば良い。
【００８６】
基材の厚みは、特に限定されないが、３０〜３５０μｍ程度であり、５０〜２５０μｍがより好ましい。前記範囲とすることで基材の機械特性、形状安定性、寸法安定性、およびハンドリング面等が適切になりやすい。
【００８７】
導電性被膜の厚みは、通常３〜３０μｍが好ましく、４〜１０μｍがより好ましい。厚みが３〜３０μｍになることでレーザー光非照射部のレーザー光の影響を抑制し、基材と密着性がより向上する。
【００８８】
本発明の導電性ペーストを使用した信号配線の製造方法を説明する。
基材上に、導電性ペーストを印刷して導電性被膜を形成する。次いで前記導電性被膜にレーザー光を照射して、前記導電性被膜の一部を除去することで信号配線を形成する工程を備えていることが好ましい。
【００８９】
前記製造方法の前段（導電性被膜の形成）までは、既に説明している。
【００９０】
次に前記製造方法の後段は、得られた導電性被膜にレーザー光を照射して信号配線を形成する。導電性被膜にレーザー光を照射された部分は、レーザーエネルギーを吸収して温度が急激に上昇（数千度）することで、当該部分の溶融と蒸発、ないし瞬時にプラズマになり、導電性塗膜が除去される。なお、信号配線は、所望のＬ／Ｓを有する配線回路でもよく、グランド配線等であっても良い。
【００９１】
レーザー光は、基本波の波長が１９３〜１０６００ｎｍの範囲が好ましい。具体的にはエキシマレーザー（基本波の波長：１９３〜３０８ｎｍ）、ＹＶＯ４レーザー（基本波の波長：１０６４ｎｍ）、ＹＡＧレーザー（基本波の波長：１０６４ｎｍ）、ファイバーレーザー（基本波の波長：１０６０ｎｍ），ＣＯ２レーザー（基本波の波長：１０６００ｎｍ）、および半導体レーザー等が挙げられる。
本発明では、特にＹＡＧレーザーが基材に対するダメージが少ないので好ましい。
【００９２】
レーザー光を使用する際の出力、走査速度および周波数は、導電性被膜が除去できる程度の条件であれば良く、限定されないが、一般的に出力は１〜５０Ｗ、走査速度は１，０００〜４，０００ｍｍ／ｓ、および周波数は１０〜４００ｋＨｚ程度である。
また、レーザー光の走査（照射）を複数回繰り返し行うこともできる。
【００９３】
本発明の製造方法で得た信号配線は、Ｌ／Ｓが３０μｍ／３０μｍ以下の超高精細パターンが得やすいため、視認性が重要なタッチパネルの構成部材に使用できる。また、フラットパネルディスプレイ、太陽電池等の集電線の配線の用途に使用しても良い。
【００９４】
本発明の導電性ペーストを使用して形成した信号配線は、多様な電子機器に使用できる。例えば携帯電話、スマートフォン、タブレット端末。ノート型ＰＣ、電子書籍、カーナビゲーション等のタッチパネルディスプレイを備えた電子デバイスが挙げられる。また、ディスプレイが無くとも信号配線を備えた電子機器等、例えばデジタルカメラ、ビデオカメラ、ＣＤ・ＤＶＤプレーヤー等に制限無く使用できる。
【実施例】
【００９５】
以下、実施例、比較例を挙げて本発明を詳細に説明するが、本発明は以下の実施例のみに限定されるものではない。なお、「部」は「質量部」、「％」は「質量％」を意味する。また表中の配合量は、質量部である。
【００９６】
（バインダ樹脂溶液１）
ＪＥＲ１２５６（ビスフェニールＡ型エポキシ樹脂、数平均分子量（Ｍｎ）２５，０００、ガラス転移温度（Ｔｇ）９５℃、エポキシ当量７，５００、水酸基価１９０、三菱化学社製）４０部をイソホロン３０部、γ−ブチロラクトン３０部に溶解し、不揮発分４０％のバインダ樹脂溶液（１）を得た。
【００９７】
（バインダ樹脂溶液２）
バイロン６５０（ポリエステル、Ｍｎ２３，０００、Ｔｇ１０℃、水酸基価５，酸価１、東洋紡績社製）４０部をイソホロン３０部、γ−ブチロラクトン３０部に溶解し、不揮発分４０％のバインダ樹脂溶液（２）を得た。
【００９８】
（バインダ樹脂溶液３）
攪拌機、温度計、還流冷却管、窒素ガス導入管を備えた反応装置に、イソフタル酸と３−メチル−１，５ペンタンジオールで合成したポリエステルポリオール（クラレポリオールＰ−２０３０、Ｍｎ２０３３、クラレ社製）１２７．４部、ジメチロールブタン酸１．９部、イソホロンジイソシアネート１５．９部、ジブチルチンジラウレート０．０４部及びジエチレングリコールモノエチルエーテルアセテート４３部を仕込み、窒素気流下にて９０℃で５時間反応させた。次いでジエチレングリコールモノエチルエーテルアセテート１０２部を加えることで、Ｍｎ１９，０００、Ｔｇ１７℃、水酸基価３、酸価５のポリウレタンの溶液を得た。ポリウレタンの溶液１００部にイソホロン２５部を加え、不揮発分４０％のポリウレタンのバインダ樹脂溶液（３）を得た。
【００９９】
なお、バインダ樹脂（１）〜（３）のＭｎ、Ｔｇ、エポキシ当量、酸価および水酸基価は以下の方法に従って求めた。
【０１００】
＜数平均分子量（Ｍｎ）の測定＞
装置：ＧＰＣ（ゲルパーミッションクロマトグラフィー）
機種：昭和電工社製  Ｓｈｏｄｅｘ  ＧＰＣ−１０１
カラム：昭和電工社製  ＧＰＣ  ＫＦ−Ｇ＋ＫＦ８０５Ｌ＋ＫＦ８０３Ｌ＋ＫＦ８０２
検出器：示差屈折率検出器  昭和電工社製  Ｓｈｏｄｅｘ  ＲＩ−７１
溶離液：テトラヒドロフラン（ＴＨＦ）
流量  ：サンプル側：１ｍＬ／分、リファレンス側：０．５ｍＬ／分
温度  ：４０℃
サンプル：０．２％ＴＨＦ溶液（１００μＬインジェクション）
検量線：東ソー社製の下記分子量の標準ポリスチレン１２点を用いて検量線を作成した。
Ｆ１２８（１．０９×１０６）、Ｆ８０（７．０６×１０５）、Ｆ４０（４．２７×１０５）、Ｆ２０（１．９０×１０５）、Ｆ１０（９．６４×１０４）、Ｆ４（３．７９×１０４）、Ｆ２（１．８１×１０４）、Ｆ１（１．０２×１０４）、Ａ５０００（５．９７×１０３）、Ａ２５００（２．６３×１０３）、Ａ１０００（１．０５×１０３）、Ａ５００（５．０×１０２）。
ベースライン：バインダー（３）以外は、ＧＰＣ曲線の最初のピークの立ち上がり点を起点とし、リテンションタイム２５分（分子量３，１５０）でピークが検出されなかったので、これを終点とした。そして、両点を結んだ線をベースラインとして、分子量を計算した。
【０１０１】
＜Ｔｇの測定＞
・装置：セイコーインスツルメンツ社製示差走査熱量分析計ＤＳＣ−２２０Ｃ
・試料：約１０ｍｇ（０．１ｍｇまで量る）
・昇温速度：１０℃／分にて２００℃まで測定
・Ｔｇ温度：低温側のベースラインを高温側に延長した直線と、融解ピークの低温側の曲線に勾配が最大になる点で引いた折線の交点の温度とした。
【０１０２】
＜エポキシ当量の測定＞
ＪＩＳ  Ｋ  ７２３６  に準拠して測定した。
【０１０３】
＜水酸基価、酸価の測定＞
ＪＩＳ  Ｋ  ００７０  に準拠して測定した。
【０１０４】
＜導電性微粒子＞
［銀粉Ａ］ＤＯＷＡエレクトロニクス社製  球状銀粉（Ｄ１０平均粒子径０．７μｍ、Ｄ９０／Ｄ１０平均粒子径比４．４、タップ密度３．８ｇ／ｃｍ３、比表面積０．９７ｍ２／ｇ）
［銀粉Ｂ］メタローテクノロジーズジャパン社製  凝集銀粉（Ｄ１０平均粒子径０．５μｍ、Ｄ９０／Ｄ１０平均粒子径比３．４、タップ密度２．９ｇ／ｃｍ３、比表面積１．５０ｍ２／ｇ）
［銀粉Ｃ］メタローテクノロジーズジャパン社製  フレーク銀粉（Ｄ１０平均粒子径０．８μｍ、Ｄ９０／Ｄ１０平均粒子径比２．３、タップ密度３．９ｇ／ｃｍ３、比表面積１．４６ｍ２／ｇ）  
【０１０５】
＜平均粒子径＞
レーザー回折粒度分布測定装置「ＳＡＬＡＤ−３０００」（島津製作所社製）を用いて体積粒度分布の累積粒度（Ｄ１０、Ｄ５０、Ｄ１９）を測定した。
【０１０６】
＜タップ密度＞
ＪＩＳ  Ｚ  ２５１２：２００６法に基づいて測定した。
【０１０７】
＜ＢＥＴ比表面積＞
流動式比表面積測定装置「フローソーブＩＩ」（島津製作所社製）を用いて測定した表面積より以下の計算式により算出した値を比表面積と定義し記載した。
比表面積（ｍ２／ｇ）＝表面積（ｍ２）／粉末質量（ｇ）
【０１０８】
［分散剤Ａ］アルミニウムキレートＡＬＣＨ−９０Ｆ（アルミニウムエチルアセトアセテートジイソプロピオネート、不揮発分９０％、川研ファインケミカル社製）
［分散剤Ｂ］ＤＩＳＰＥＲＢＹＫ−１８０（樹脂型分散剤：酸基を含むブロック共重合物のアルキルアンモニウム塩、酸価９４ＫＯＨｍｇ／ｇ、アミン価９４ＫＯＨｍｇ／ｇ、不揮発分８１％  ビックケミー・ジャパン社製）                                
［硬化剤Ａ］デュラネートＭＦ−Ｋ６０Ｘ（ブロック型ヘキサメチレンジイソシアネート硬化剤、不揮発分６０％、旭化成ケミカルズ社製）
【０１０９】
＜無機薄片粒子＞
［無機薄片粒子Ａ］日本タルク社製タルク（Ｄ５０平均粒子径２．４μｍ、比表面積１５ｍ２／ｇ、アスペクト比１７）
［無機薄片粒子Ｂ］富士タルク社製タルク（Ｄ５０平均粒子径３．８μｍ、比表面積１１ｍ２／ｇ、アスペクト比２３）
［無機薄片粒子Ｃ］日本タルク社製タルク（Ｄ５０平均粒子径１．５μｍ、比表面積１８ｍ２／ｇ、アスペクト比１１）
［無機薄片粒子Ｄ］ＢＡＳＦ社製焼成カオリン（Ｄ５０平均粒子径１．４μｍ、比表面積１０ｍ２／ｇ、アスペクト比１０）
［無機薄片粒子Ｅ］日本タルク社製タルク（Ｄ５０平均粒子径０．６μｍ、比表面積２４ｍ２／ｇ、アスペクト比１３）
［無機薄片粒子Ｆ］富士タルク社製タルク（Ｄ５０平均粒子径５．９μｍ、比表面積７．６ｍ２／ｇ、アスペクト比２６）
［無機薄片粒子Ｇ］富士タルク社製タルク（Ｄ５０平均粒子径１０．８μｍ、比表面積５．５ｍ２／ｇ、アスペクト比６２）
［無機粒子Ｈ］東ソー・シリカ社製疎水性シリカ（Ｄ５０平均粒子径２．１μｍ、比表面積８２ｍ２／ｇ、アスペクト比１．１）
【０１１０】
＜実施例１＞
バインダ樹脂溶液（１）：１００部と、分散剤Ａ：１．９部、銀粉Ａ：２９３部、無機薄片粒子Ａ：２１部、ジエチレングリコールモノブチルエーテルアセテート：３９部とをプラネタリーミキサーにて混合後し、次いで３本ロールを使用して分散することで導電性ペーストを調製した。
得られた導電性ペーストは、不揮発分が約７８質量％であり、不揮発分中のバインダ樹脂と銀粉Ａを合計した１００質量部に対して、無機薄片粒子Ａは６．３質量部であった。
【０１１１】
＜実施例２〜１４、比較例１〜３＞
バインダ樹脂溶液、銀粉、分散剤、無機薄片粒子および硬化剤を表１および表２に示す配合比率にした以外は、実施例１と同様に行なうことで、それぞれ実施例２〜１２、および比較例１〜５の導電性ペーストを調整した。
【０１１２】
＜粘度、ＴＩ値の測定＞
得られた導電性ペーストの粘度、ＴＩ値を下記条件で測定した。
・粘度計：Ｅ型粘度計ＴＶＥ−２５Ｈ（東機産業社製）
・ローター：コーンローター＃７（θ３°ｘＲ７．７ｍｍ）
・測定温度：２５℃
・試料：０．１ｍｌ
・粘度：回転数５ｒｐｍにて２分後の数値を粘度とした。
・ＴＩ値：回転数２ｒｐｍの２分後の数値と回転数２０ｒｐｍの２分後の数値を測定
ＴＩ値＝（回転数２ｒｐｍの２分後の数値）／（回転数２０ｒｐｍの２分後の数値）
【０１１３】
［導電性シートの作成］
厚さ７５μｍのポリエチレンテレフタレートフィルム（以下、ＰＥＴフィルムという）上に得られた導電性インキを、縦１５ｍｍ×横３０ｍｍのパターン形状にスクリーン印刷し、１３５℃オーブンにて３０分乾燥させ、膜厚が約６μｍの導電性シートを得た。なお、導電性シートの厚みはＭＨ−１５Ｍ型測定器（ニコン社製）を用いて測定した。
【０１１４】
＜表明抵抗値＞
得られた導電性シートの表面抵抗値は、２５℃、湿度５０％雰囲気下にてロレスタＧＰＭＣＰ−Ｔ６１０測定機（三菱化学アナリテック社製）の直列４探針プローブ（ＡＳＰ）を用いて測定した。
【０１１５】
＜体積抵抗率の算出＞
上記方法で測定された表面抵抗値、および膜厚を以下の式に代入して導電性シートの体積抵抗率を算出した。
体積抵抗率（Ω・ｃｍ）＝(表面抵抗率:Ω／□)×(膜厚:ｃｍ)
なお評価基準は下記の通りである。
良好：５０μΩ・ｃｍ以下
実用域：５０μΩ・ｃｍを超え１５０Ω・ｃｍ以下
実用不可：１５０μΩ・ｃｍ超える
【０１１６】
＜密着性＞
１．基材にＩＴＯ積層フィルムおよびＩＴＯ積層エッチングフィルムを使用して密着性を評価した。密着性は、初期密着性および経時試験後の密着性を評価した。
ＩＴＯ積層フィルムのＩＴＯ層に得られた導電性ペーストを、乾燥後の膜厚が６μｍになるようにスクリーン印刷して縦１５ｍｍ×横３０ｍｍのパターンを形成し、次いで１３５℃オーブンにて３０分乾燥させることで印刷物を得た。別途、ＩＴＯ積層エッチングフィルムのＩＴＯ層とＰＥＴフィルム基材が露出した面に対して上記同様に導電性ペーストを印刷することで印刷物を得た。そしてこれらの印刷物を使用して導電性被膜の密着性を評価した。
・ＩＴＯ積層フィルム：Ｖ１５０Ｌ−ＯＦＭＥ（厚さ：１７５μｍ、日東電工社製）
・ＩＴＯ積層エッチングフィルム：上記ＩＴＯ積層フィルムの一部を塩酸でエッチングしてＩＴＯ層を除去して基材（ＰＥＴフィルム）を露出させたフィルム。
【０１１７】
・評価方法
テープ密着試験：ＪＩＳ  Ｋ５６００に準拠して、テープ密着試験を実施した。
ＩＴＯ残存部分、ＩＴＯエッチング部分それぞれの領域上の導電性ペーストに、幅１ｍ間隔に１０マス×１０マスの計１００マス目をカッターで入れ、セロハンテープ（２５ｍｍ幅、ニチバン社製）を印刷面に貼り付けた後、セロハンテープを手で急速に剥離することで、残ったマス目の状態を評価した。
・評価基準
○：剥離無し（良好）
△：マスの端がわずかに欠ける（実用上問題ない）
×：１マス以上の剥離が観察される（実用不可）
【０１１８】
・経時試験後の密着性（１）
上記の方法で別途作成したＩＴＯ積層フィルムの印刷物、およびＩＴＯ積層エッチングフィルムの印刷物を６０℃９０％ＲＨ雰囲気下に２４０時間放置した後、上記同様の方法で密着性を評価した。上記同様の評価基準で評価した。
【０１１９】
・経時試験後の密着性（２）
上記の方法で別途作成したＩＴＯ積層フィルムの印刷物、およびＩＴＯ積層エッチングフィルムの印刷物を８５℃８５％ＲＨ雰囲気下に２４０時間放置した後、上記同様の方法で密着性を評価した。上記同様の評価基準で評価した。
【０１２０】
２．基材にポリイミドフィルムを使用して密着性を評価した。
ポリイミドフィルム（カプトン１００Ｈ、２５μｍ厚、東レ・デュポン社製）上に、導電性ペーストを、乾燥後の膜厚が８μｍになるようにスクリーン印刷を行い縦１５ｍｍ×横３０ｍｍのパターンを形成した。次いで１８０℃オーブンで３０分乾燥させることで印刷物を得た。当該印刷物を使用して導電性被膜の密着性を評価した。
セロハンテープ（２５ｍｍ幅）を印刷物の導電性被膜上に貼り付け、セロハンテープを手で急速に剥離することで密着性を評価した。
○：剥離が全く無い（良好）
△：わずかに剥離があった（実用上問題ない）
×：全面的に剥離した（実用不可）  
【０１２１】
［レーザー加工性の評価］  導電性ペーストを高精度スクリーン印刷装置（ＳＥＲＩＡ、東海精機社製）を用いて、厚さ７５μｍのＰＥＴフィルムに印刷し、１３５℃で３０分乾燥することで厚さ５μｍの導電性被膜を有する導電性シートを得た。なおスクリーン印刷版は、図１に示す様に縦２０５ｍｍ・幅３４０ｍｍの領域に、幅６ｍｍ、縦１１５ｍｍ、横６５ｍｍの窓枠柄画像部を４個有する版を使用した。なお、印刷条件は下記の通りである。
【０１２２】
（スクリーン印刷条件）
・スクリーン  ：ステンレス版４００メッシュ、線径１８μｍ
・乳剤厚  ：１０μｍ
・スクリーン枠  ：６５０×５５０ｍｍ
・スキージ角度  ：７０°
・スキージ硬度  ：８０°
・スキージ速度  ：１５０ｍｍ／秒
・スキージ印圧  ：１５ｋｇｆ
・スキージ押込み：１．５ｍｍ
・クリアランス  ：２．５ｍｍ
・使用した溶剤：ジエチレングリコールモノブチルエーテルアセテート
【０１２３】
＜膜厚の測定＞
得られた導電性シートにおける導電性被膜の厚みをＭＨ−１５Ｍ型測定器（（株）ニコン社製）を用いて測定した。
【０１２４】
＜レーザー加工評価＞
導電性シートの窓枠柄状の導電性被膜の角部に対して、図２の拡大図に示すように縦線（長さ７０ｍｍ）、横線（長さ３０ｍｍ）及びコーナー部からなる１６本のＬ／Ｓが２０μｍ／２０μｍの配線パターンの形成を目的としてレーザー加工を行なった。レーザー加工条件は下記の通りである。
（レーザー加工条件）
・レーザー加工機                 ： Suzhou Delphi Laser Co.,LTD社製 Ag Laser Etching System
・レーザー光：ＹＡＧレーザー（基本波の波長１０６４ｎｍ）
・最大出力：２０Ｗ
・ビーム径：２０μｍ
・出力：２５％
・周波数：３００ｋＨｚ
・パルス幅：２５ｎｍ
・走査速度：２０００ｍｍ／s
・走査回数：２回
【０１２５】
レーザー加工後の導電性シートを使用して、スペース幅のばらつき度合いの評価するためにデジタルマイクロスコープ（ＶＨＸ−９００  キーエンス社製）を用いて撮影した。撮影した拡大写真を小型汎用画像解析装置「ＬＵＺＥＸ  ＡＰ」（ニレコ社製）を用いて導電性被膜が除去された部分のスペース幅を読み取った。
前記回路パターンの任意のスペース８本を選択し、１本につき４６０箇所、８本合計で３６８０箇所のスペース幅を測定し、平均値、標準偏差を求めた。
スペース幅の平均値を下記の基準で判定した。
○：スペース幅が平均１８〜２２μｍ。良好。
△：スペース幅が平均１６〜１７μｍ、または２３〜２４μｍ。実用上問題ない。
×：スペース幅が１５μｍ未満、または２４μｍを超えている。実用不可。
【０１２６】
スペースの直線性（図２におけるライン部３とスペース部４部との境界のギザギザ・凹凸度合い）を、標準偏差にて評価した。
スペースの直線性を下記の基準で判定した。
○：標準偏差が０〜１．５μｍ。良好。
△：標準偏差が１．６〜２．４μｍ。実用上問題ない。
×：標準偏差が２．５μｍ以上。実用不可。スペース幅の平均値、標準偏差、スペース幅評価及びスペース直線性評価を表１、２に示す。
【０１２７】
【表１】
0005907305.tif 000002
【０１２８】
【表２】
0005907305.tif 000003
【０１２９】
表１の結果から、実施例１〜１４の導電性ペーストは良好な体積抵抗率、レーザー加工性、高温高湿環境下での基材への密着性を示す。また、硬化剤を添加した実施例１２は、ポリイミドフィルムへの密着性がさらに向上した。
一方、表２の結果から、比較例１は、無機薄片粒子を使用していないため、８５℃８５％ＲＨの高温高湿での基材への密着性が劣る。比較例２は、無機薄片粒子のアスペクト比が４０より大きく、レーザー加工し難くいためスペース部の直線性が低い。比較例３は、無機粒子が球状のためアスペクト比が４より小さく、粒子の重なり度合いが少ないため水蒸気バリア性が不十分であり、８５℃８５％ＲＨの高温高湿での基材への密着性が劣る。  以上のように本発明のレーザー加工用導電性ペーストは、レーザー加工により形成した高精細の信号配線が、高温高湿経時後に基材との間の密着性が低下し難い特性を有する導電性被膜を形成できる特徴を有する。
【符号の説明】
【０１３０】
１            スクリーン印刷版
２            窓枠柄画像部          
３            ライン部（Ｌ）
４            スペース部（Ｓ）
【要約】
【課題】本発明は、印刷に適した粘性を有し、表面が平滑な被膜が形成できることで微細な信号配線等が形成し易く、良好なレーザー加工性を持つと共に、基材密着性、耐熱耐湿度環境信頼を保持するレーザー加工用導電性ペーストの提供を目的とする。
【解決手段】バインダ樹脂と、導電性微粒子と、無機薄片粒子と、分散剤とを含み、前記無機薄片粒子のアスペクト比が４〜４０である、レーザー加工用導電性ペースト。なお、前記無機薄片粒子の平均粒子径は、１〜５μｍであることが好ましい。
【選択図】図１【図１】
0005907305.tif 000004
【図２】
0005907305.tif 000005